(57)【要約】【課題】高い熱的耐久性を有する熱線反射ガラス板を提供する。【解決手段】熱線反射ガラス板１は、ガラス基板１０と、金属膜１１と、透明導電膜１３とを備えている。ガラス基板１０は、第１及び第２の主面１０ａ、１０ｂを有する。金属膜１１は、第１の主面１０ａの上に形成されている。金属膜１１は、相互に間隔をおいて配置されている。透明導電膜１３は、平面視において金属膜１１と重なるように、第１及び第２の主面１０ａ、１０ｂのうちの少なくとも一方の上に形成されている。【選択図】図２
2012184140.tif 000002
【特許請求の範囲】
【請求項１】
第１及び第２の主面を有するガラス基板と、
前記第１の主面の上に形成されており、相互に間隔をおいて配置された金属膜と、
平面視において前記金属膜と重なるように、前記第１及び第２の主面のうちの少なくとも一方の上に形成されている透明導電膜と、
を備える熱線反射ガラス板。
【請求項２】
前記透明導電膜は、前記第２の主面の上に形成されており、
前記第１の主面の上に前記金属膜を覆うように形成されており、Ｓｉの酸化物、Ｔｉの酸化物、Ｚｒの酸化物、Ｓｎの酸化物、Ａｌの酸化物またはＳｉの窒化物からなる保護膜をさらに備える、請求項１に記載の熱線反射ガラス板。
【請求項３】
前記透明導電膜は、前記第１の主面の上に前記金属膜を覆うように形成されている、請求項１に記載の熱線反射ガラス板。
【請求項４】
前記金属膜は、Ａｌ，Ｃｕ及びＡｇからなる群から選ばれた金属、またはＡｌ，Ｃｕ及びＡｇからなる群から選ばれた一種以上の金属を含む合金からなる、請求項１〜３のいずれか一項に記載の熱線反射ガラス板。
【請求項５】
前記透明導電膜は、インジウム、錫、または亜鉛を含有する、請求項１〜４のいずれか一項に記載の熱線反射ガラス板。
【請求項６】
前記金属膜は、円相当直径が１ｍｍ以下の円形または多角形である、請求項１〜５のいずれか一項に記載の熱線反射ガラス板。
【請求項７】
前記第１の主面の前記金属膜が設けられた領域における前記金属膜の面積占有率が７５％以下である、請求項１〜６のいずれか一項に記載の熱線反射ガラス板。
【発明の詳細な説明】
【技術分野】
【０００１】
本発明は、熱線反射ガラス板に関する。
【背景技術】
【０００２】
従来、オーブンやストーブ、暖炉、窓ガラス等に、熱線を反射しつつ、光を透過させる透明熱線反射ガラス板が使用されている。このような熱線反射ガラス板の一例として、例えば、下記の特許文献１には、透明ガラス板の上に、Ａｇなどの金属からなる熱線反射パターンが形成された熱線反射ガラス板が開示されている。特許文献１に記載の熱線反射ガラス板では、熱線反射率の高い金属からなる熱線反射パターンが形成されているため、高い熱線反射率が得られる。しかも、熱線反射パターンが形成されていない部分は、光が透過するため、熱線反射ガラス板の向こう側が視認可能である。
【先行技術文献】
【特許文献】
【０００３】
【特許文献１】特開昭５８−１４０３４４号公報
【発明の概要】
【発明が解決しようとする課題】
【０００４】
しかしながら、特許文献１に記載の熱線反射ガラス板には、熱的耐久性が低いという問題がある。
【０００５】
本発明は、斯かる点に鑑みて成されたものであり、その目的は、高い熱的耐久性を有する熱線反射ガラス板を提供することにある。
【課題を解決するための手段】
【０００６】
本発明に係る熱線反射ガラス板は、ガラス基板と、複数の金属膜と、透明導電膜とを備えている。ガラス基板は、第１及び第２の主面を有する。金属膜は、第１の主面の上に形成されている。金属膜は、相互に間隔をおいて配置されている。透明導電膜は、平面視において相互に間隔をおいた金属膜と重なるように、第１及び第２の主面のうちの少なくとも一方の上に形成されている。
【０００７】
相互に間隔をおいて配置されているとは、以下に示す第１、および第２の態様を含む配置である。まず、第１の態様として、平面視において、金属膜が直線、曲線あるいはこの両方が組み合わされ、ストライプ状、あるいは互いに交差した格子状の模様となり、金属膜が形成されていない面が間隔をおいて認められる場合が該当する。また、第２の態様として、平面視において、複数の不連続な構成の金属膜が主面上に規則状または不規則状となるように形成されている状態を示している。
【０００８】
ただ、第１の態様とする場合には、相互に間隔をおいて配置する際の金属膜の間隔に留意せねば、視覚的な干渉縞（モアレとも呼ぶ）が生じて十分な視認性が得難くなる場合もあり、このような観点から、第２の態様とする方が好ましい。
【０００９】
主面とは、ガラス基板の板厚方向に対向する２つの面のことである。２つの主面は、必ずしも平行でなくてもよい。すなわち必要に応じて所望の凹凸を設けた構成でもよい。
【００１０】
平面視においてとは、ガラス基板の板厚方向に平行な方向から見た場合を意味する。
【００１１】
平面視において相互に間隔をおいた金属膜と重なるようにとは、平面視した場合に金属膜と重なる部分があるということである。
【００１２】
金属膜の主面上の配置として、上記のような第１、あるいは第２の態様とするには、例えば次のような方法を採用すればよい。予め所定形状のマスキングを施して、成膜後にマスキングを除去する方法、成膜後にフォトリソグラフィ技術により不要箇所をエッチングで除去する方法、あるいはスクリーン印刷により膜を形成する方法などである。
【００１３】
本発明に係る熱線反射ガラス板では、金属膜と、透明導電膜とによって、熱線反射機能が実現されている。このため、例えば、金属膜が、熱により酸化したり、変成してしまうと、熱線反射機能が低下してしまうこととなる。しかしながら、本発明に係る熱線反射ガラス板では、透明導電膜が設けられている。このため、本発明に係る熱線反射ガラス板を、透明導電膜が高温側を向くように配置して使用することにより、金属膜に伝わる熱線の強度を低減することができる。よって、金属膜の変成を抑制することができる。従って、本発明に係る熱線反射ガラス板では、熱劣化による熱線反射機能の低下が生じにくい。すなわち、本発明に係る熱線反射ガラス板は、高い熱的耐久性を有する。
【００１４】
なお、本発明において、「ガラス基板」には、結晶化ガラス基板が含まれるものとする。
【００１５】
透明導電膜は、第２の主面の上に形成されていてもよい。その場合は、Ｓｉの酸化物、Ｔｉの酸化物、Ｚｒの酸化物、Ｓｎの酸化物、Ａｌの酸化物またはＳｉの窒化物からなる保護膜が第１の主面の上に相互に間隔をおいて配置された金属膜を覆うように形成されていることが好ましい。この保護膜を形成することにより、相互に間隔をおいて配置された金属膜と外気とを遮断することができる。よって、金属膜の変成をより効果的に抑制することができる。従って、熱線反射ガラス板の熱的耐久性をさらに高めることができる。
【００１６】
透明導電膜は、第１の主面の上に相互に間隔をおいて配置された金属膜を覆うように形成されていてもよい。この場合は、相互に間隔をおいて配置された金属膜と外気とを遮蔽する保護膜としての機能を透明導電膜が兼ね備えることとなる。従って、この構成においても、相互に間隔をおいて配置された金属膜の変成をより効果的に抑制することができる。
【００１７】
金属膜は、熱線反射率の高い材料からなるものであることが好ましい。具体的には、金属膜は、Ａｌ，Ｃｕ及びＡｇからなる群から選ばれた金属、またはＡｌ，Ｃｕ及びＡｇからなる群から選ばれた一種以上の金属を含む合金からなることが好ましい。金属膜をこれらの材料により形成することにより、熱線反射ガラス板の熱線反射能をさらに向上することができる。
【００１８】
透明導電膜も、熱線反射率の高い材料からなるものであることが好ましい。具体的には、透明導電膜は、インジウム、錫、または亜鉛を含有することが好ましく、インジウム、錫、または亜鉛を主成分とする透明導電膜であることがより好ましい。主成分とは、その金属成分が６割以上の質量含有率を有するということである。透明導電膜をこれらの材料により形成することにより、熱線反射ガラス板の熱線反射能をさらに向上することができる。
【００１９】
なお、相互に間隔をおいて配置された金属膜のそれぞれの表面積が大きかったり、第１の主面で相互に間隔をおいて配置された金属膜が設けられた領域における金属膜の面積占有率が高すぎたりすると、熱線反射ガラス板を通しての視認性が低下してしまう場合がある。
【００２０】
このため、例えば、相互に間隔をおいて配置された金属膜が、第２の態様である場合には、金属膜は、円相当直径が１ｍｍ以下の円形または多角形であることが好ましい。第１の主面の複数の金属膜が設けられた領域における金属膜の面積占有率が７５％以下であることが好ましい。但し、第１の主面の複数の金属膜が設けられた領域における金属膜の面積占有率が低すぎると、熱線反射ガラス板の熱線反射能が低くなりすぎる場合がある。このため、第１の主面の金属膜が設けられた領域における金属膜の面積占有率は、２０％以上であることが好ましい。
【発明の効果】
【００２１】
本発明によれば、高い熱的耐久性を有し、かつ視認性を有する熱線反射ガラス板を提供することができる。
【図面の簡単な説明】
【００２２】
【図１】第１の実施形態に係る熱線反射ガラス板の一部分の略図的平面図である。
【図２】図１の線ＩＩ−ＩＩにおける略図的断面図である。
【図３】第２の実施形態に係る熱線反射ガラス板の一部分の略図的断面図である。
【図４】第３の実施形態に係る熱線反射ガラス板の一部分の略図的断面図である。
【発明を実施するための形態】
【００２３】
以下、本発明を実施した好ましい形態の一例について説明する。但し、以下の実施形態は単なる一例である。本発明は、以下の実施形態に何ら限定されない。
【００２４】
（第１の実施形態）
図１は、本実施形態に係る熱線反射ガラス板の一部分の略図的平面図である。図２は、図１の線ＩＩ−ＩＩにおける略図的断面図である。図１及び図２に示す熱線反射ガラス板１は、ストーブ、オーブンなどの加熱装置、暖房の窓板や、窓ガラスとして使用可能なものである。
【００２５】
図２に示すように、熱線反射ガラス板１は、ガラス基板１０を備えている。ガラス基板１０は、例えば、硼酸塩系ガラスや、耐熱性結晶化ガラスなどにより形成することができる。
【００２６】
ガラス基板１０は、可視波長域（４００ｎｍ〜７００ｎｍ）の光を透過するものである。ここで、「可視波長域の光を透過する」とは、向こう側が視認可能な程度に可視波長域の光を透過することを意味し、具体的には、可視波長域における平均光透過率が、２５％以上であることを意味する。なお、ガラス基板１０は、無色透明であってもよいし、有色透明であってもよい。
【００２７】
ガラス基板１０の厚みは、熱線反射ガラス板１の機械的強度を十分に担保できる程度の厚みである限りにおいて特に限定されない。ガラス基板１０の厚みは、例えば、０．５ｍｍ〜１０ｍｍ程度とすることができる。
【００２８】
ガラス基板１０は、第１及び第２の主面１０ａ、１０ｂを有する。本実施形態の熱線反射ガラス板１は、第２の主面１０ｂ側が熱源側、すなわち高温側を向くように配置されて使用されるものである。
【００２９】
第１の主面１０ａの上には、複数の金属膜１１が形成されている。これら複数の金属膜１１は、相互に間隔をおいて配置されている。この金属膜１１の配列は、規則的なものでも不規則なものであってもよい。不規則な配列とすることで、単に加熱装置などの熱源側を目視できるだけでなく、ガラス基板に様々な濃淡のある装飾性に富んだ模様をつけることが容易になる。具体的には、様々な抽象的デザイン、あるいは風景、動植物、建造物、あるいは人物像などの具象的な絵画調のデザインを施すこともできる。ただ、作製に要する労力や経済性等を考慮すると、規則的な配列とすることが好ましい。また規則的な配列としては、例えばマトリクス状に配置されているものとすることが好ましい。なお、本発明においてマトリクス状とは、複数の金属膜が規則的に配列していればよく、行と、列とを直線状に揃えて並んでいてもよく、千鳥状に並んでいてもよい。本実施形態では、複数の金属膜１１のそれぞれは、円形または多角形である。各金属膜１１の円相当直径は、１ｍｍ以下である。ちなみに、円相当直径は、同面積の円についての直径のことである。また、第１の主面１０ａの複数の金属膜１１が設けられた領域における金属膜の面積占有率は、７５％以下である。金属膜１１の厚みは、例えば、５０ｎｍ以上であることが好ましく、２００ｎｍ以上であることがより好ましい。金属膜１１の厚みは、例えば、２０μｍ以下であることが好ましい。
【００３０】
複数の金属膜１１は、熱線反射ガラス板１の熱線反射能を担う主たる部材である。このため、金属膜１１は、熱線反射率の高い材料からなることが好ましい。具体的には、金属膜１１は、Ａｌ，Ｃｕ及びＡｇからなる群から選ばれた金属、またはＡｌ，Ｃｕ及びＡｇからなる群から選ばれた一種以上の金属を含む合金からなることが好ましい。
【００３１】
金属膜１１の厚みは、特に限定されないが、例えば、２００ｎｍ〜２０μｍ（＝２×１０４ｎｍ）程度とすることができる。
【００３２】
第１の主面１０ａの上には、複数の金属膜１１を覆うように、保護膜１２が形成されている。保護膜１２は、耐熱性に優れ、かつ気体透過性が低いものであることが好ましい。また、この保護膜１２も可視波長域の光を透過させるものであることが好ましい。このため、保護膜１２は、Ｓｉの酸化物、Ｔｉの酸化物、Ｚｒの酸化物、Ｓｎの酸化物、Ａｌの酸化物またはＳｉの窒化物からなるものであることが好ましい。
【００３３】
保護膜１２の厚みは、特に限定されないが、例えば、５０ｎｍ〜５００ｎｍ程度とすることができる。
【００３４】
一方、第２の主面１０ｂの上には、可視波長域の光を透過する透明導電膜１３が形成されている。この透明導電膜１３により第２の主面１０ｂの実質的に全体が覆われている。このため、本実施形態では、平面視において、透明導電膜１３は、複数の金属膜１１と重なるように配置されている。この透明導電膜１３は、熱線反射能を有するものである。透明導電膜１３は、例えば、ＩＴＯ（Ｉｎｄｉｕｍ  Ｔｉｎ  Ｏｘｉｄｅ）や、ＡＴＯ（Ａｎｔｉｍｏｎｙ  Ｔｉｎ  Ｏｘｉｄｅ）、ＦＴＯ（Ｆｌｕｏｒｉｎｅ−Ｄｏｐｅｄ  ＳｎＯ２）などにより形成することができる。
【００３５】
透明導電膜１３の厚みは、２５ｎｍ以上であることが好ましく、２００ｎｍ以上であることがより好ましい。また、透明導電膜１３の厚みは、１μｍ（＝１０００ｎｍ）以下であることが好ましい。
【００３６】
上述のように、熱線反射ガラス板１においては、金属膜１１が主として熱線反射能を担っている。このため、例えば、金属膜１１が酸化するなどして変成してしまうと、熱線反射ガラス板１の熱線反射能が大きく低下してしまう。
【００３７】
ここで、例えば上記特許文献１に記載の熱線反射ガラス板のように、透明導電膜が設けられていない場合は、金属膜に強い熱線が照射される。このため、金属膜が酸化するなどして変成しやすい。従って、十分に優れた熱的耐久性を実現することは困難である。
【００３８】
それに対して、本実施形態の熱線反射ガラス板１では、透明導電膜１３が平面視において複数の金属膜１１と重なるように設けられている。このため、熱源からの熱線の一部が透明導電膜１３により反射される。よって、金属膜１１に照射される熱線の強度を弱くすることができる。従って、金属膜１１の熱変成を抑制できるので、優れた熱的耐久性を実現することができる。
【００３９】
さらに、本実施形態では、金属膜１１が保護膜１２により覆われている。このため、金属膜１１と外気との接触が規制されている。よって、金属膜１１の熱変成がより効果的に抑制されている。従って、より優れた熱的耐久性を実現することができる。
【００４０】
また、本実施形態では、透明導電膜１３も熱線反射能を有しているため、複数の金属膜１１に要求される熱線反射能が低い。よって、複数の金属膜１１の面積占有率を低くしたり、金属膜１１を薄くしたりすることが可能となる。従って、熱線反射ガラス板１を通した視認性をより高めることができる。
【００４１】
特に、本実施形態では、各金属膜１１の円相当直径が１ｍｍ以下とされており、かつ第１の主面１０ａの複数の金属膜１１が設けられた領域における金属膜の面積占有率が７５％以下とされている。従って、熱線反射ガラス板１を通した視認性がさらに高められている。視認性のさらなる向上を図る観点からは、各金属膜１１の直径は０．５ｍｍ以下であることが好ましい。また、第１の主面１０ａの複数の金属膜１１が設けられた領域における金属膜１１の面積占有率は、７５％以下であることが好ましい。但し、第１の主面１０ａの複数の金属膜１１が設けられた領域における金属膜１１の面積占有率が低すぎると、熱線反射ガラス板１の熱線反射能が低くなりすぎる場合がある。このため、第１の主面１０ａの複数の金属膜１１が設けられた領域における金属膜１１の面積占有率は、２０％以上であることが好ましい。
【００４２】
以下、本発明を実施した好ましい形態の他の例について説明する。なお、以下の説明において、上記第１の実施形態と実質的に共通の機能を有する部材を共通の符号で参照し、説明を省略する。
【００４３】
（第２の実施形態）
図３は、第２の実施形態に係る熱線反射ガラス板の一部分の略図的断面図である。図３に示すように、本実施形態の熱線反射ガラス板２では、第２の主面１０ｂの上に透明導電膜１３が設けられておらず、第１の主面１０ａの上に、保護膜１２に代えて透明導電膜１３が形成されている。この熱線反射ガラス板２は、第１の主面１０ａ側が熱源側を向くように配置されて使用される。
【００４４】
本実施形態の熱線反射ガラス板２においても、透明導電膜１３により金属膜１１に照射する熱線の強度が低減されている。また、透明導電膜１３により、金属膜１１が外気から隔離されている。従って、本実施形態の熱線反射ガラス板２は、上記第１の実施形態の熱線反射ガラス板１と同様に、優れた熱的耐久性を有している。
【００４５】
（第３の実施形態）
図４は、第３の実施形態に係る熱線反射ガラス板の一部分の略図的断面図である。図４に示すように、本実施形態の熱線反射ガラス板３では、ガラス基板１０の第１及び第２の主面１０ａ、１０ｂのそれぞれの上に透明導電膜１３ａ、１３ｂが形成されている。このため、本実施形態の熱線反射ガラス板３は、第１及び第２の主面１０ａ、１０ｂのどちら側が熱源側を向くように配置した場合であっても、金属膜１１の熱劣化を抑制することができる。
【００４６】
本発明の第１の実施形態について、その性能を確認するため、以下の評価を行った。
【００４７】
（実験例１）
縦横寸法が各々３０ｍｍ、厚さ２．０ｍｍの可視光を透過する結晶化ガラス製のガラス基板を準備した。実施例１においては、このガラス板の第１の主面上に、表１に示すような膜厚の直径０．５ｍｍの円形の複数のＡｌ金属膜をマトリクス状配列で形成し、第２の主面上にはＩＴＯを形成し、試験片を作製した。比較例１では、ＩＴＯ膜を形成していない以外は、実施例１と同様に試験片を作製した。
【００４８】
この円形状のＡｌ金属膜のガラス基板の第１の主面に対するに面積占有率は、５０％であった。
【００４９】
次に熱源として、３８０℃となるように設定されたホットプレートを準備した。このホットプレートの表面上に試験片の第１の主面側が接触するように載置した状態で、５分間保持した。その後、ホットプレートと接触している面（以後、表面と呼ぶ）に対して、ホットプレートと接触していない面側（以後、裏面と呼ぶ）の表面の温度を熱電対で計測した。結果を下記の表１に示す。
【００５０】
【表１】
2012184140.tif 000003
【００５１】
比較例１の試験片は、熱源に対してガラス基板の裏面に金属膜として２５０ｎｍの厚みのＡｌ金属膜が形成されているが、このＡｌ金属膜の表面の温度は３２０℃であった。
【００５２】
一方、実施例１は、ガラス基板の表面にＡｌ金属膜と重なるように、２５０ｎｍの厚みのＩＴＯ膜を形成しているが、Ａｌ金属膜の表面の温度は３１０℃で、比較例１よりも低かった。すなわち、ＩＴＯ膜が形成されることにより実施例１では、比較例１よりも温度が低くなった。この結果から、ＩＴＯ膜を設けることにより、効果的に熱を遮蔽できることが分かる。
【００５３】
一方、比較例１は、僅か５分の保持でも実施例１よりもＡｌ膜の表面の温度が高くなり、長期間に亘る保持では、熱的な耐久性に支障の発生する危険性があった。
【００５４】
（実験例２）
表２に示す膜構成の比較例２の試験片、及び実施例２のそれぞれの試料片について、４７５℃に予め設定した電気炉内に設置した結晶化ガラス（日本電気硝子製  ネオセラム）板上に膜構成の天地を表２に示す方向にして載置して２４時間保持した後、その外観を目視観察した。
【００５５】
【表２】
2012184140.tif 000004
【００５６】
比較例２では、比較例１と同じ膜構成の試験片を使用した。比較例２は、試験片が長時間に亘り加熱されたため、Ａｌ金属膜が金属光沢を失い、目視観察によって熱劣化して白濁（白色化）していることが判明した。
【００５７】
一方、実施例２では、実施例１の試験片の膜構成に加えて、さらに保護膜としてＡｌ金属膜上に厚み１００ｎｍのＳｉＮ（窒化ケイ素）膜を形成した。この実施例２の試験片は、試験後でもＡｌ金属膜の金属光沢は失われず、何ら変化は認められなかった。
【符号の説明】
【００５８】
１〜３…熱線反射ガラス板
１０…ガラス基板
１０ａ…第１の主面
１０ｂ…第２の主面
１１…金属膜
１２…保護膜
１３、１３ａ、１３ｂ…透明導電膜
【図１】
2012184140.tif 000005
【図２】
2012184140.tif 000006
【図３】
2012184140.tif 000007
【図４】
2012184140.tif 000008